(57)【特許請求の範囲】
【請求項１】
熱応答性磁性ナノ粒子を標識として用いて、交流磁界下で、標識された生体高分子から発生する磁気信号を計測する生体高分子検出方法であって、臨界溶液温度を持ちこの温度を境界として、冷却、加熱することにより凝集、分散する特性を有する熱応答性磁性ナノ粒子に、検出対象の生体高分子に対するリガンドを結合し、これを、溶液中の生体高分子に生体高分子反応で標識し、リガンドと結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることを特徴とする生体高分子検出方法。
【請求項２】
請求項１記載の生体高分子検出方法において、前記熱応答性磁性ナノ粒子に、検出対象の抗原に対する抗体を結合し、これを、溶液中の抗体に抗原抗体反応で標識し、リガンドと結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、抗原を検出することを特徴とする生体高分子検出方法。
【請求項３】
請求項１記載の生体高分子検出方法において、前記熱応答性磁性ナノ粒子に、検出対象の一本鎖ＤＮＡと相補性を有する一本鎖ＤＮＡで標識し、これを、溶液中の検出対象の一本鎖ＤＮＡとハイブリダイゼーションさせた後、磁気信号計測直前に、一本鎖ＤＮＡで標識していない熱応答性磁性ナノ粒子を加え、熱応答性磁性ナノ粒子が凝集する温度に溶液の温度を保持することによって、前記熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、検出対象の一本鎖ＤＮＡの検出を行うことを特徴とする生体高分子検出方法。
【請求項４】
熱応答性磁性ナノ粒子は、熱応答性重合体と磁性ナノ粒子とを含み、熱応答性重合体は、下限臨界溶液温度を有する重合体または上限臨界溶液温度を有する重合体であり、磁性ナノ粒子は、多価アルコールと磁気材料とを含む粒子であり、下限臨界溶液温度を有する重合体は、Ｎ−ｎ−プロピルアクリルアミド、Ｎ−イソプロピルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリルアミド、Ｎ，Ｎ−ジメチルメタクリルアミド、Ｎ−メタクリロイルピロリジン、Ｎ−メタクリロイルピペリジン及びＮ−メタクリロイルモルホリンからなる群から選ばれる少なくとも１種の単量体からなる重合体であり、上限臨界溶液温度を有する重合体は、アクリルアミド、アセチルアクリルアミド、ビオチノールアクリレート、Ｎ−ビオチニル−Ｎ’−メタクロイルトリメチレンアミド、Ｎ−アクロイルグリシンアミド、アクロイルザルコシンアミド、メタクリルザルコシンアミド、アクロイルニペコタミド及びアクロイルメチルウラシルからなる群から選ばれる少なくとも１種の単量体からなる重合体であり、多価アルコールは、デキストラン、ポリビニルアルコール、マンニトール及びソルビトールからなる群から選ばれる少なくとも１種であり、磁気材料は、酸化物系磁性材料及び金属物系磁性材料からなる群から選ばれる少なくとも１種である、請求項１〜３のいずれか１項記載の生体高分子検出方法。
【請求項５】
（ａ）臨界溶液温度を持ちこの温度を境界として、冷却または加熱することにより凝集、分散する特性を有する熱応答性磁性ナノ粒子に、検出対象の生体高分子に対するリガンドを結合し、これを、溶液中の生体高分子に生体高分子反応で標識する手段と、
（ｂ）前記生体高分子反応後の磁気信号計測前に、リガンドと結合していない熱応答性磁性ナノ粒子を加える手段と、
（ｃ）前記加えられた熱応答性磁性ナノ粒子を熱応答性磁性ナノ粒子が凝集する温度に保持することによって、前記熱応答性磁性ナノ粒子を凝集肥大化させる手段と、
（ｄ）前記凝集肥大化した熱応答性磁性ナノ粒子で標識された生体高分子を移動させる移動機構と、
（ｅ）前記生体高分子に交流磁界を印加する交流磁界印加装置と、
（ｆ）クライオスタットと、
（ｇ）該クライオスタットの上部であって、前記生体高分子の近傍に配置されるＳＱＵＩＤ磁気センサとを備え、
（ｈ）前記生体高分子の磁気信号計測時にリガンドと結合していない熱応答性磁性ナノ粒子の無添加状態の磁気信号と比較して大きな磁気信号を得るようにしたことを特徴とする生体高分子検出装置。
【請求項６】
請求項５記載の生体高分子検出装置において、前記熱応答性磁性ナノ粒子に、検出対象の抗原に対する抗体を結合し、これを、溶液中で抗原に抗原抗体反応で標識し、抗体と結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、抗原抗体反応を検出することを特徴とする生体高分子検出装置。
【請求項７】
請求項５記載の生体高分子検出装置において、前記熱応答性磁性ナノ粒子に、検出対象の生体高分子に対するリガンドを結合し、これを、溶液中の一本鎖ＤＮＡで標識し、一本鎖ＤＮＡで標識していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、ＤＮＡのハイブリダイズの検出を行うことを特徴とする生体高分子検出装置。
【請求項８】
熱応答性磁性ナノ粒子は、熱応答性重合体と磁性ナノ粒子とを含み、熱応答性重合体は、下限臨界溶液温度を有する重合体または上限臨界溶液温度を有する重合体であり、磁性ナノ粒子は、多価アルコールと磁気材料とを含む粒子であり、下限臨界溶液温度を有する重合体は、Ｎ−ｎ−プロピルアクリルアミド、Ｎ−イソプロピルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリルアミド、Ｎ，Ｎ−ジメチルメタクリルアミド、Ｎ−メタクリロイルピロリジン、Ｎ−メタクリロイルピペリジン及びＮ−メタクリロイルモルホリンからなる群から選ばれる少なくとも１種の単量体からなる重合体であり、上限臨界溶液温度を有する重合体は、アクリルアミド、アセチルアクリルアミド、ビオチノールアクリレート、Ｎ−ビオチニル−Ｎ’−メタクロイルトリメチレンアミド、Ｎ−アクロイルグリシンアミド、アクロイルザルコシンアミド、メタクリルザルコシンアミド、アクロイルニペコタミド及びアクロイルメチルウラシルからなる群から選ばれる少なくとも１種の単量体からなる重合体であり、多価アルコールは、デキストラン、ポリビニルアルコール、マンニトール及びソルビトールからなる群から選ばれる少なくとも１種であり、磁気材料は、酸化物系磁性材料及び金属物系磁性材料からなる群から選ばれる少なくとも１種である、請求項５〜７のいずれか１項記載の生体高分子検出装置。
【請求項９】
熱応答性磁性ナノ粒子が、熱応答性重合体と磁性ナノ粒子とからなり、熱応答性重合体は、Ｎ−イソプロピルアクリルアミドからなる重合体またはＮ−アクロイルグリシンアミドからなる重合体であり、磁性ナノ粒子は、デキストランとフェライトとからなる粒子である、請求項４記載の生体高分子検出方法。
【請求項１０】
熱応答性磁性ナノ粒子が、熱応答性重合体と磁性ナノ粒子とからなり、熱応答性重合体は、Ｎ−イソプロピルアクリルアミドからなる重合体またはＮ−アクロイルグリシンアミドからなる重合体であり、磁性ナノ粒子は、デキストランとフェライトとからなる粒子である、請求項８記載の生体高分子検出装置。
【発明の詳細な説明】
【技術分野】
【０００１】
本発明は、生体高分子検出方法およびその検出装置に関する。
【背景技術】
【０００２】
バイオテクノロジーの研究において、特定の抗原を大量に作ることが必要なことがあるが、この作業には大変な手間と時間、費用が必要となる。しかし、特定の抗原と結び付く抗体（モノクロナール抗体）を用いることにより、精製にかかる時間、費用を激減させることが可能になる。例えば、マウスなどの動物に抗原を注射すると、体内に抗体が作られるが、抗体を作った抗体産生細胞は死滅してしまう。そのため、上記抗原の精製に際しては、一般的には細胞融合技術によって作製した不死の抗体産生細胞（ハイブリドーマ）が用いられる。しかしながら、ハイブリドーマにはいくつもの種類が存在し、その中で目的とする抗原を認識するモノクロナール抗体を作るハイブリドーマを選び出すことが必要である。
【０００３】
この工程では抗原を予め付着させた複数の小容器（ウェル）を用意し、そこにハイブリドーマによって生産されたモノクロナール抗体を分注し、それぞれのウェルについて反応したモノクロナール抗体の量を調べる。これには蛍光や放射線などによる標識（ラベル）を用いて調べるのが一般的である。しかしながら、上記した従来の方法では、蛍光標識では蛍光が退色する、いわゆるブリーチング現象が生じるために、短時間で評価しなければならず、その精度に問題がある。また、放射線の使用は特定管理区域で作業を行わなければならないことや、作業者の被曝の恐れもあり、安全上好ましい方法ではない。
【０００４】
本発明者らは抗原抗体反応検出装置において、抗原抗体反応に際して、数μｍの粒子径の磁性微粒子で標識された抗体に対して交流磁界を印加し、ＳＱＵＩＤ磁気センサを用いて信号を高感度で検出する装置（例えば特許文献１、２参照。）をこれまでに提案した。また、直流磁界を印加する方法（例えば、特許文献３、４参照）も提案されている。しかしながら、これらの方法では、上記問題を解決しているものの、十分な感度があるとは言い難い状況にある。
【特許文献１】特開２００１−１３３４５８号公報
【特許文献２】特開２００４−０６１１４４号公報
【特許文献３】特開平１１−０６８１８０号公報
【特許文献４】特開２００４−１５７０７２号公報
【発明の開示】
【発明が解決しようとする課題】
【０００５】
本発明は、上記状況に鑑みて、熱応答性磁性ナノ粒子を用いて、生体高分子反応から発生する磁気信号を増大させ、高い感度を有する生体高分子検出方法およびその検出装置を提供することを課題とする。
【課題を解決するための手段】
【０００６】
本発明は、上記課題を達成するために、下記構成を有する。
【０００７】
〔１〕熱応答性磁性ナノ粒子を標識として用いて、交流磁界下で、標識された生体高分子から発生する磁気信号を計測する生体高分子検出方法であって、臨界溶液温度を持ちこの温度を境界として、冷却、加熱することにより凝集、分散する特性を有する熱応答性磁性ナノ粒子に、検出対象の生体高分子に対するリガンドを結合し、これを、溶液中の生体高分子に生体高分子反応で標識し、リガンドと結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることを特徴とする。
【０００８】
〔２〕上記〔１〕項記載の生体高分子検出方法において、前記熱応答性磁性ナノ粒子に、検出対象の抗原に対する抗体を結合し、これを、溶液中の抗体に抗原抗体反応で標識し、リガンドと結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、抗原を検出することを特徴とする。
【０００９】
〔３〕上記〔１〕項記載の生体高分子検出方法において、前記熱応答性磁性ナノ粒子に、検出対象の一本鎖ＤＮＡと相補性を有する一本鎖ＤＮＡで標識し、これを、溶液中の検出対象の一本鎖ＤＮＡとハイブリダイゼーションさせた後、磁気信号計測直前に、一本鎖ＤＮＡで標識していない熱応答性磁性ナノ粒子を加え、熱応答性磁性ナノ粒子が凝集する温度に溶液の温度を保持することによって、前記熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、検出対象の一本鎖ＤＮＡの検出を行うことを特徴とする。
【００１０】
〔４〕上記〔１〕〜〔３〕のいずれか１項記載の生体高分子検出方法において、熱応答性磁性ナノ粒子は、熱応答性重合体と磁性ナノ粒子とを含み、熱応答性重合体は、下限臨界溶液温度を有する重合体または上限臨界溶液温度を有する重合体であり、磁性ナノ粒子は、多価アルコールと磁気材料とを含む粒子であり、下限臨界溶液温度を有する重合体は、Ｎ−ｎ−プロピルアクリルアミド、Ｎ−イソプロピルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリルアミド、Ｎ，Ｎ−ジメチルメタクリルアミド、Ｎ−メタクリロイルピロリジン、Ｎ−メタクリロイルピペリジン及びＮ−メタクリロイルモルホリンからなる群から選ばれる少なくとも１種の単量体からなる重合体であり、上限臨界溶液温度を有する重合体は、アクリルアミド、アセチルアクリルアミド、ビオチノールアクリレート、Ｎ−ビオチニル−Ｎ’−メタクロイルトリメチレンアミド、Ｎ−アクロイルグリシンアミド、アクロイルザルコシンアミド、メタクリルザルコシンアミド、アクロイルニペコタミド及びアクロイルメチルウラシルからなる群から選ばれる少なくとも１種の単量体からなる重合体であり、多価アルコールは、デキストラン、ポリビニルアルコール、マンニトール及びソルビトールからなる群から選ばれる少なくとも１種であり、磁気材料は、酸化物系磁性材料及び金属物系磁性材料からなる群から選ばれる少なくとも１種である。
【００１１】
〔５〕生体高分子検出装置において、（ａ）臨界溶液温度を持ちこの温度を境界として、冷却または加熱することにより凝集、分散する特性を有する熱応答性磁性ナノ粒子に、検出対象の生体高分子に対するリガンドを結合し、これを、溶液中の生体高分子に生体高分子反応で標識する手段と、（ｂ）前記生体高分子反応後の磁気信号計測前に、リガンドと結合していない熱応答性磁性ナノ粒子を加える手段と、（ｃ）前記加えられた熱応答性磁性ナノ粒子を熱応答性磁性ナノ粒子が凝集する温度に保持することによって、前記熱応答性磁性ナノ粒子を凝集肥大化させる手段と、（ｄ）前記凝集肥大化した熱応答性磁性ナノ粒子で標識された生体高分子を移動させる移動機構と、（ｅ）前記生体高分子に交流磁界を印加する交流磁界印加装置と、（ｆ）クライオスタットと、（ｇ）該クライオスタットの上部であって、前記生体高分子の近傍に配置されるＳＱＵＩＤ磁気センサとを備え、（ｈ）前記生体高分子の磁気信号計測時にリガンドと結合していない熱応答性磁性ナノ粒子の無添加状態の磁気信号と比較して大きな磁気信号を得るようにしたことを特徴とする。
【００１２】
〔６〕上記〔５〕項記載の生体高分子検出装置において、前記熱応答性磁性ナノ粒子に、検出対象の抗原に対する抗体を結合し、これを、溶液中で抗原に抗原抗体反応で標識し、抗体と結合していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、抗原抗体反応を検出することを特徴とする。
【００１３】
〔７〕上記〔５〕項記載の生体高分子検出装置において、前記熱応答性磁性ナノ粒子に、検出対象の生体高分子に対するリガンドを結合し、これを、溶液中の一本鎖ＤＮＡで標識し、一本鎖ＤＮＡで標識していない熱応答性磁性ナノ粒子を加え、熱応答性磁性ナノ粒子が凝集する温度に溶液の温度を保持することによって、熱応答性磁性ナノ粒子を凝集肥大化させた後、交流磁界を印加して、磁気信号計測時にリガンドと結合していない熱応答性磁性ナノ粒子の無添加状態の磁気信号と比較して大きな磁気信号を得ることで、ＤＮＡのハイブリダイズの検出を行うことを特徴とする。
【００１４】
〔８〕上記〔５〕〜〔７〕のいずれか１項記載の生体高分子検出装置において、熱応答性磁性ナノ粒子は、熱応答性重合体と磁性ナノ粒子とを含み、熱応答性重合体は、下限臨界溶液温度を有する重合体または上限臨界溶液温度を有する重合体であり、磁性ナノ粒子は、多価アルコールと磁気材料とを含む粒子であり、下限臨界溶液温度を有する重合体は、Ｎ−ｎ−プロピルアクリルアミド、Ｎ−イソプロピルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリルアミド、Ｎ，Ｎ−ジメチルメタクリルアミド、Ｎ−メタクリロイルピロリジン、Ｎ−メタクリロイルピペリジン及びＮ−メタクリロイルモルホリンからなる群から選ばれる少なくとも１種の単量体からなる重合体であり、上限臨界溶液温度を有する重合体は、アクリルアミド、アセチルアクリルアミド、ビオチノールアクリレート、Ｎ−ビオチニル−Ｎ’−メタクロイルトリメチレンアミド、Ｎ−アクロイルグリシンアミド、アクロイルザルコシンアミド、メタクリルザルコシンアミド、アクロイルニペコタミド及びアクロイルメチルウラシルからなる群から選ばれる少なくとも１種の単量体からなる重合体であり、多価アルコールは、デキストラン、ポリビニルアルコール、マンニトール及びソルビトールからなる群から選ばれる少なくとも１種であり、磁気材料は、酸化物系磁性材料及び金属物系磁性材料からなる群から選ばれる少なくとも１種である。
【００１５】
〔９〕上記〔４〕項記載の生体高分子検出方法において、熱応答性磁性ナノ粒子が、熱応答性重合体と磁性ナノ粒子とからなり、熱応答性重合体は、Ｎ−イソプロピルアクリルアミドからなる重合体またはＮ−アクロイルグリシンアミドからなる重合体であり、磁性ナノ粒子は、デキストランとフェライトとからなる粒子である。
【００１６】
〔１０〕上記〔８〕項記載の生体高分子検出装置において、熱応答性磁性ナノ粒子が、熱応答性重合体と磁性ナノ粒子とからなり、熱応答性重合体は、Ｎ−イソプロピルアクリルアミドからなる重合体またはＮ−アクロイルグリシンアミドからなる重合体であり、磁性ナノ粒子は、デキストランとフェライトとからなる粒子である。
【発明の効果】
【００１７】
本発明によれば、熱応答性磁性ナノ粒子は、臨界溶液温度を持ち、この温度を境界として、冷却または加熱することにより凝集、分散する特性を有する。この特性を応用し、例えば、抗体に標識した１つの熱応答性磁性ナノ粒子の周囲に、追加した熱応答性磁性ナノ粒子を凝集させることで、交流磁界下で、標識された生体高分子から発生する磁気信号を増大させることができる。凝集させない場合に比べて、熱応答性磁性ナノ粒子を用いて凝集させた場合には、顕著な磁気信号の増幅効果が見られた。
【発明を実施するための最良の形態】
【００１８】
本発明の生体高分子検出方法は、熱応答性磁性ナノ粒子を標識として用いて、交流磁界下で、標識された生体高分子反応から発生する増幅された磁気信号を計測する生体高分子検出方法である。この方法では、臨界溶液温度を持ちこの温度を境界として、冷却または加熱することにより凝集、分散する特性を有する熱応答性磁性ナノ粒子に、検出対象の生体高分子に対するリガンドを結合し、これを、溶液中の生体高分子に生体高分子反応で標識した後、生体高分子反応後の磁気信号計測直前に、リガンドと結合していない熱応答性磁性ナノ粒子を加え、熱応答性磁性ナノ粒子が凝縮する温度に溶液の温度を保持することによって、熱応答性磁性ナノ粒子を凝集肥大化させ、その後、交流磁界を印加して、磁気信号計測時にリガンドと結合していない熱応答性磁性ナノ粒子の無添加状態の磁気信号と比較して大きな磁気信号を得る。磁気信号計測直前に、リガンドと結合していない熱応答性磁性ナノ粒子を加えるが、この量は、リガンドが結合した熱応答性磁性ナノ粒子の量に対して、過多に加えることが好ましく、１．１〜５倍量程度加えることがよい。
【００１９】
本発明において、熱応答性磁性ナノ粒子が凝集する温度は、用いられる熱応答性磁性ナノ粒子が上限臨界溶液温度（以下、ＵＣＳＴと略すことがある）を有する場合には、上限臨界溶液温度以下であり、用いられる熱応答性磁性ナノ粒子が下限臨界溶液温度（以下、ＬＣＳＴと略すことがある）を有する場合には、下限臨界溶液温度以上である。
【００２０】
本発明で用いられる熱応答性磁性ナノ粒子は、熱応答性重合体が磁性ナノ粒子に結合した構造を有している。熱応答性重合体は、熱応答性重合体の有する臨界溶液温度を境界として、冷却、加熱することにより、凝縮、分散する特性を有している。磁性ナノ粒子は、磁性とｎｍサイズの粒径を有する粒子である。この磁性ナノ粒子は、水溶液中で分散している状態では、交流磁界を印加しても、磁性ナノ粒子から発生する磁気信号は弱い。しかし、熱応答性重合体を結合させた磁性ナノ粒子（熱応答性磁性ナノ粒子を指す）は、この粒子を含む溶液を、冷却または加熱して、凝集する温度範囲とすることで、凝集した状態となり、この状態で交流磁界を印加すると、熱応答性磁性ナノ粒子塊から発生する磁気信号は増幅されて強くなる。
【００２１】
本発明では、熱応答性重合体としては、上限臨界溶液温度を有する重合体、下限臨界溶液温度を有する重合体などが利用できる。ここで、「上限臨界溶液温度を有する」とは、溶液の温度を下降させていき、臨界溶液温度を境界として、この温度以下で重合体の構造変化が生じ、重合体が凝縮する特性を有することをいう。また、「下限臨界溶液温度を有する」とは、溶液の温度を上昇させていき、臨界溶液温度を境界として、この温度以上で重合体の構造変化が生じ、重合体が凝集する特性を有することをいう。
【００２２】
本発明において、検出する生体高分子としては、ＤＮＡ、ＲＮＡ、抗原、抗体、ビタミン、酵素等が挙げられる。これらの生体高分子を検出するために、本発明の熱応答性磁性ナノ粒子には、検出対象の生体高分子と結合ための部位（リガンド）を結合する必要がある。例えば、生体高分子が一本鎖ＤＮＡの場合には、これとハイブリダイズするためのリガンドは、その一本鎖ＤＮＡと相補性を有する一本鎖ＤＮＡである。また、生体高分子がビオチンの場合には、リガンドは、アビジンである。また、生体高分子が抗体の場合には、リガンドは抗原である。なお、これらの部位には、更に、蛍光標識等を結合させることもできる。
【００２３】
本発明において、生体高分子反応とは、熱応答性磁性ナノ粒子に結合したリガンドと、検出対象の生体高分子とが結合する反応をいい、具体的には、抗原抗体、交雑（ハイブリダイゼーション）等の反応である。
【００２４】
本発明に用いられる熱応答性磁性ナノ粒子は、熱応答性重合体と磁性ナノ粒子とを含んでおり、更にリガンドを結合することで利用できる。熱応答性磁性ナノ粒子は、熱応答性重合体と磁性ナノ粒子とを含み、熱応答性重合体は、下限臨界溶液温度を有する重合体または上限臨界溶液温度を有する重合体であり、磁性ナノ粒子は、多価アルコールと磁気材料とを含む粒子である。
【００２５】
本発明に用いられる下限臨界溶液温度を有する重合体は、Ｎ−ｎ−プロピルアクリルアミド、Ｎ−イソプロピルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリンアミド、Ｎ，Ｎ−ジメチルメタクリルアミド、Ｎ−メタクリロイルピロリジン、Ｎ−メタクリロイルピペリジン及びＮ−メタクリロイルモルホリン等からなる群から選ばれる少なくとも１種の単量体からなる重合体であり、好ましくは、Ｎ−イソプロピルアクリルアミドからなる重合体である。
【００２６】
本発明に用いられる上限臨界溶液温度を有する重合体は、アクリルアミド、アセチルアクリルアミド、ビオチノールアクリレート、Ｎ−ビオチニル−Ｎ’−メタクロイルトリメチレンアミド、Ｎ−アクロイルグリシンアミド、アクロイルザルコシンアミド、メタクリルザルコシンアミド、アクロイルニペコタミド及びアクロイルメチルウラシル等からなる群から選ばれる少なくとも１種の単量体からなる重合体であり、好ましくは、Ｎ−アクロイルグリシンアミドである。
【００２７】
本発明に用いられる多価アルコールは、デキストラン、ポリビニルアルコール、マンニトール及びソルビトール等からなる群から選ばれる少なくとも１種であり、好ましくはデキストランである。
【００２８】
本発明に用いられる磁気材料は、酸化物系磁性材料及び金属物系磁性材料からなる群から選ばれる少なくとも１種である。酸化物系磁性材料としては、フェライト等の酸化鉄、３ｄ酸化物、４ｆ酸化物等が利用でき、なかでも酸化鉄が好ましく利用できる。金属物系磁性材料としては、Ｆｅ、Ｃｏ、Ｎｉ、４ｆ金属等が利用でき、なかでもＣｏ（コバルト）が好ましく利用できる。
【００２９】
本発明で用いる上限臨界溶液温度を有する熱応答性磁性ナノ粒子は、例えば、下記の方法で製造できる。
【００３０】
磁性ナノ粒子（４０ｎｍ）は、以下の方法で製造できる。
【００３１】
１００ｍｌのフラスコに、塩化第二鉄・六水和物（１．０ｍｏｌ）及び塩化第一鉄・四水和物（０．５ｍｏｌ）混合水溶液を３ｍｌ、多価アルコールであるデキストラン（和光純薬社製、分子量３２０００〜４００００）の１０重量％水溶液６０ｍｌを入れ、メカニカルスターラーで攪拌し、この混合溶液を５０℃に昇温した後、これに２５重量％アンモニア溶液５．０ｍｌを滴下し、１時間程度攪拌する。この操作で、デキストランが固定された、平均粒径が約４０ｎｍの磁性ナノ粒子が得られる。
【００３２】
上限臨界溶液温度を有する熱応答性磁性ナノ粒子は、例えば、以下の方法で製造できる。
【００３３】
１０ｍＭ  炭酸ナトリウム溶液１５ｍｌに前記方法で調製した磁性ナノ粒子（４０ｎｍ）１ｍｌを添加し、２時間攪拌後、グリシジルメタクリレート１００ｍｇを添加し、７２時間反応させる。透析後に濃縮し、メタクリル化磁性ナノ粒子が得られる。５０ｍｌの三口フラスコに、Ｎ−アクロイルグリシンアミド２００ｍｇ、前記メタクリル化磁性ナノ粒子２ｍｇ及びビオチンモノマー３ｍｇを入れ、蒸留水で２０ｍｌに調整する。この溶液を窒素置換した後、過硫酸アンモニウム３０ｍｇを添加し、５０℃で２時間反応させることで、上限臨界溶液温度を有する熱応答性磁性ナノ粒子が得られる。この平均粒径は、約１００ｎｍになる（光散乱光度計による測定）。また、この微粒子はＵＣＳＴを２０℃に有し、ＵＣＳＴ未満の水溶液中では凝集し、磁石で容易に回収できる。溶液をＵＣＳＴ以上にすると直ちに分散し、磁石では容易に回収できない。
【００３４】
本発明で用いる下限臨界溶液温度を有する熱応答性磁性ナノ粒子は、例えば、以下の方法で製造できる。
【００３５】
５０ｍｌの三口フラスコに、Ｎ−イソプロピルアクリルアミド３００ｍｇ、調製したビオチンモノマー３ｍｇ、磁性ナノ粒子（４０ｎｍ）の２重量％水溶液２ｍｌを入れ、蒸留水で２０ｍｌに調製する。この溶液を窒素置換した後、更に、０．２Ｍ  硝酸二アンモニウムセリウム（ＩＶ）硝酸溶液２００μｌを添加し、２時間攪拌し、反応を進行させることで、下限臨界溶液温度を有する熱応答性磁性ナノ粒子が得られる。この平均粒径は、約１００ｎｍになる（光散乱光度計による測定）。また、このナノ粒子はＬＣＳＴを３７℃に有し、ＬＣＳＴ未満の水溶液中では完全に分散し、磁石では容易に回収できないが、溶液をＬＣＳＴ以上にすると直ちに凝縮し、磁石で容易に回収できる。
【実施例】
【００３６】
以下、本発明の実施の形態について詳細に説明する。
【００３７】
図１は本発明の第１実施例を示す抗原抗体反応検出装置の構成図、図２は図１に示す抗原抗体反応検出装置のＡ部拡大図である。
【００３８】
これらの図において、１は試料チューブ、２は試料（サンプル）、３はシリンジポンプ、４は支持筒、５はその支持筒４の両端に支持されるヘルムホルツコイル、６は断熱容器、７はその断熱容器６の上部であって、支持筒４の近傍に配置されるＳＱＵＩＤ磁気センサ、８はＳＱＵＩＤ駆動回路、９はロックインアンプ、１０はレコーダ、１１はヘルムホルツコイル５およびロックインアンプ９に接続される交流電源である。
【００３９】
次に、上限臨界溶液温度を有する熱応答性磁性ナノ粒子を用いた場合の計測について説明する。
【００４０】
熱応答性磁性ナノ粒子の計測には、試料２にヘルムホルツコイル５により交流磁界を印加したままＳＱＵＩＤ磁気センサ７で計測する交流磁界法を適用した。試料２は、まず、０．００５〜１０μｇ／５０μｌの抗原ＭｙｏｓｉｎをＰＣＲ（ｐｏｌｙｍｅｒａｓｅ  Ｃｈａｉｎ  Ｒｅａｃｔｉｏｎ）プレートに固定し、１次抗体の抗Ｍｙｏｓｉｎを反応させた。図３に示すように、熱応答性磁性ナノ粒子２１の表面にアビジン２２が結合した径１００ｎｍの熱応答性磁性ナノ粒子２３と、ビオチン化した２次抗体２４を、緩衝液中で結合、標識し、各プレートに添加、反応させた。熱応答性磁性ナノ粒子２３と２次抗体２４は、各１ｍｇ／ｍｌの濃度で、それぞれ１４μｌ、１μｌ使用した。まず、抗体標識された熱応答性磁性ナノ粒子２３のみを０．４５ｍＴ（テスラ）、１００Ｈｚの磁界中で計測した。この結果、抗原濃度４μｇ／５０μｌまで検出することができた。次に、各試料に０．１ｍｇ／ｍｌの熱応答性磁性ナノ粒子を５０μｌ追加して、２℃に冷却して凝集し、余剰な熱応答性磁性ナノ粒子を洗浄した。この後、同じ条件で再計測した結果、図４に示すように、熱応答性磁性ナノ粒子の追加前に比べて約３〜４倍信号が大きくなることが確認できた。図４において、横軸は抗原濃度（μｇ／５０μｌ）、縦軸は磁気信号としての磁束（ｍφ0 ）である。なお、下限臨界溶液温度を有する熱応答性磁性ナノ粒子を用いた場合の計測も、上記と同様の方法で実施できる。本発明において、「ＴＭ」とは、Ｔｈｅｒｍｏ−ｒｅｓｐｏｎｓｉｖｅ  ｍａｇｎｅｔｉｃ  ｎａｎｏ  ｐａｒｔｉｃｌｅｓを示す。
【００４１】
次に、本発明の第２実施例を示す一本鎖ＤＮＡを用いたＤＮＡのハイブリダイゼーションの検出方法について説明する。
【００４２】
図５は比較例としての磁性ナノ粒子を用いた生体高分子検出原理図である。
【００４３】
この図に示すように、アルデハイドコート基板１０１上にプローブ一本鎖ＤＮＡ１０２を固定して、Ｃｙ３蛍光標識１０３によって一本鎖ＤＮＡ１０２が標識されていることを確認し、次に、磁性ナノ粒子（コア径１１ｎｍ）１０５で標識した試料ＤＮＡ片１０４をハイブリダイズし、後述するＳＱＵＩＤ（超高感度）磁気センサで磁気計測を行う。この結果、試料ＤＮＡ片１０４を加えていくと、磁気信号が試料ＤＮＡ量に比例して増加することが確認できた。
【００４４】
以下、本発明にかかる上限臨界溶液温度を有する熱応答磁性ナノ粒子について説明する。
【００４５】
本発明で用いた上限臨界溶液温度を有する熱応答性磁性ナノ粒子は、マグナビート（株）から入手できる。この熱応答性磁性ナノ粒子は、約１０℃で十分に凝集が完了する。
【００４６】
図６は比較例としての磁性微粒子（数μｍサイズ）を用いた場合を示しており、かかる磁性微粒子（数μｍサイズ）２０１は磁石２０２に反応して、凝集して大きな塊２０３となるが、図７（ａ）に示すように熱応答性磁性粒子がナノサイズとさらに小さくなると、この熱応答性磁性ナノ粒子３１は「超常磁性」特性を示し、残留磁気を持たなくなり、磁石３２に反応しなくなる。ただし、熱応答性磁性ナノ粒子３１は、例えば、６０℃より高い温度では、図７（ｂ）に示すように、ナノサイズで「超常磁性」を示して分散が良く、１０℃より低い温度では、図７（ｃ）に示すように、凝集して大きな塊３３となるように設計することができる。この大きな塊３３の状態では本来の強磁性の性質を示すため、磁石３２に引き寄せられ、大きな残留磁気を持つようになる。本発明では、この熱応答性磁性ナノ粒子の周囲にアビジンを付与して水に分散させたものを用意する。そして、ビオチン化したサンプル一本鎖ＤＮＡ片にこれを結合させる。
【００４７】
図８は本発明の第２実施例を示す生体高分子検出の原理を示す模式図である。
【００４８】
図８（ａ）に示すように、最初にＣｙ３蛍光標識４２で標識されたプローブ一本鎖ＤＮＡ４１を基板４０に固定し、蛍光顕微鏡でＤＮＡの固定を確認する。次に、図８（ｂ）に示すように、反応溶液温度６０℃以上において熱応答性磁性ナノ粒子４４で標識された試料ＤＮＡ片４３をハイブリダイズさせる。次に、図８（ｃ）に示すように、ＤＮＡ片に標識されていない熱応答性磁性ナノ粒子４６を追加する。次に、図８（ｄ）に示すように、最後に、反応溶液温度を１０℃以下に低下させて、熱応答性磁性ナノ粒子を凝集させる。そうすることによって、ＤＮＡ片に標識された熱応答性磁性ナノ粒子４４を肥大化させ、凝集・肥大化した磁性ナノ粒子の凝集塊４７が生成される。また、ここで、凝集された未結合の一本鎖ＤＮＡ片および余分な浮遊熱応答性磁性ナノ粒子４８は磁石によって回収され、この後、結合された浮遊熱応答性ナノ粒子塊のみを磁石で磁化する。熱応答性磁性ナノ粒子はこの状態では凝集・肥大化した磁性ナノ粒子の凝集塊４７となっているので、強磁性体の性質を示し、大きな残留磁気が数時間以上保持される。そこで、後述するＳＱＵＩＤ磁気センサ上にこのＤＮＡに標識された凝集・肥大化した熱応答性磁性ナノ粒子の凝集塊４７を有する試料の基板を移動して、磁気信号として計測する。
【００４９】
この方法のもう一つの特徴として、未結合の一本鎖ＤＮＡ片および浮遊した余剰熱応答性磁性ナノ粒子４８を磁石で回収除去できることが挙げられる。これは洗浄の工程を減らすことができるので、大きなメリットとなる。
【００５０】
なお、下限臨界溶液温度を有する熱応答性磁性ナノ粒子についても、上記と同様の方法で実施できる。
【００５１】
図９は本発明の第２実施例を示す計測システムの模式図である。なお、この計測システムには試料に印加される交流磁界印加装置は省略されている。
【００５２】
この図において、５１は上記した凝集肥大化した熱応答性磁性ナノ粒子で標識された生体高分子としての一本鎖ＤＮＡが搭載されるスライド基板、５２はワイヤ、５３は駆動モータ、５４は制御装置、５５はクライオスタット（低温保持容器）、５６は磁気シールドボックス、５７はこの低温保持容器５５の上部であって、スライド基板５１の近傍に配置されるＳＱＵＩＤ（超高感度）磁気センサ、５８は駆動回路、５９はアンプ、６０はＸ−Ｙペンレコーダ、６１はパーソナルコンピュータである。
【００５３】
この計測システムは、（１）熱応答性磁性ナノ粒子の磁気信号計測をするＳＱＵＩＤ（超高感度）磁気センサ５７および駆動回路５８と、（２）ＳＱＵＩＤ（超高感度）磁気センサ５７を低温に保持するためのクライオスタット（低温保持容器）５５と、（３）駆動モータ５３とワイヤ５２と制御装置５４からなる基板移動機構と、（４）地磁気などの磁気ノイズを遮断するための磁気シールドボックス５６などから構成される。駆動回路５８は低ノイズ化を図るために用いる。
【００５４】
試料はスライド基板５１に乗せられ、磁気シールドボックス５６外に設置された移動機構によってＳＱＵＩＤ（超高感度）磁気センサ５７直上に移動させ、磁気センサ５７の通過時の磁気信号を計測し、記録する。
【００５５】
更に、熱応答性磁性ナノ粒子において、より大きな信号を得るためには、図１０に示すような酸化鉄系あるいはＣｏ（コバルト）系のナノ粒子７１をコアとした熱応答性磁性ナノ粒子を用いるとよい。この熱応答性磁性ナノ粒子７１表面にアビジン７２が結合し、また、ビオチン化した２次抗体７３を、緩衝液中で結合、標識とするようにした。このように構成することにより、一桁大きい磁気信号を得ることが可能になると考えられる。なお、本発明では、溶液として、緩衝液などが利用できる。また、本発明は上記実施例に限定されるものではなく、本発明の趣旨に基づき種々の変形が可能であり、これらを本発明の範囲から排除するものではない。
【産業上の利用可能性】
【００５６】
本発明は、抗原抗体反応の検出では、特に微量な酵素などモノクロナール抗体の作製において効率化をもたらす抗原抗体反応検出装置として、また、ＤＮＡのハイブリダイゼーションの検出を行うＤＮＡチップやマイクロアレイなどに利用可能である。
【図面の簡単な説明】
【００５７】
【図１】本発明の第１実施例を示す抗原抗体反応検出装置の構成図である。
【図２】図１に示す抗原抗体反応検出装置のＡ部拡大図である。
【図３】本発明の第１実施例を示す熱応答性磁性ナノ粒子を示す模式図である。
【図４】本発明の第１実施例を示す抗原濃度（μｇ／５０μｌ）に対する磁気信号としての磁束（ｍφ0 ）の特性図である。
【図５】比較例としての磁性ナノ粒子を用いた生体高分子検出原理図である。
【図６】比較例としての磁性微粒子（数μｍサイズ）を用いた場合を示す図である。
【図７】本発明の第２実施例の上限臨界溶液温度を有する熱応答性磁性ナノ粒子の特性の説明図である。
【図８】本発明の第２実施例を示す生体高分子検出の原理を示す模式図である。
【図９】本発明の第２実施例を示す計測システムの模式図である。
【図１０】本発明にかかる酸化鉄系あるいはＣｏ（コバルト）系のナノ粒子をコアとした熱応答性磁性ナノ粒子を示す図である。
【符号の説明】
【００５８】
１    試料チューブ
２    試料（サンプル）
３    シリンジポンプ
４    支持筒
５    ヘルムホルツコイル
６    断熱容器
７    ＳＱＵＩＤ磁気センサ
８    ＳＱＵＩＤ駆動回路
９    ロックインアンプ
１０    レコーダ
１１    交流電源
２１，３１，４４    熱応答性磁性ナノ粒子
２２    アビジン
２３    アビジン化した熱応答性磁性ナノ粒子
２４，７３    ビオチン化した２次抗体
３２    磁石
３３    熱応答性磁性ナノ粒子の凝集塊
４０    基板
４１    プローブ一本鎖ＤＮＡ
４２    Ｃｙ３蛍光標識
４３    試料ＤＮＡ片
４６    追加されたＤＮＡ断片に標識されていない熱応答性磁性ナノ粒子
４７    凝集・肥大化した熱応答性磁性ナノ粒子の凝集塊
４８    浮遊した余剰の熱応答性磁性ナノ粒子
５１    スライド基板
５２    ワイヤ
５３    駆動モータ
５４    制御装置
５５    クライオスタット（低温保持容器）
５６    磁気シールドボックス
５７    ＳＱＵＩＤ（超高感度）磁気センサ
５８    駆動回路
５９    アンプ
６０    Ｘ−Ｙペンレコーダ
６１    パーソナルコンピュータ
７１    酸化鉄系あるいはＣｏ（コバルト）系の熱応答性磁性ナノ粒子
７２    アビジン
【図１】
0004823726.tif 000002
【図２】
0004823726.tif 000003
【図３】
0004823726.tif 000004
【図４】
0004823726.tif 000005
【図５】
0004823726.tif 000006
【図６】
0004823726.tif 000007
【図７】
0004823726.tif 000008
【図８】
0004823726.tif 000009
【図９】
0004823726.tif 000010
【図１０】
0004823726.tif 000011